(57)【要約】【課題】複数の穴を有するマイクロプレート用部材及びマイクロプレートを低価格で製造し、マイクロプレート用部材の光学的特性を目的に応じて調整できるようにする。【解決手段】アルカリ金属等の不純物がいずれも５０ｐｐｍ以下の球状シリカガラス粉末にアクリル樹脂系バインダーを加え、シリカガラス粉末を７７重量％として混練した。得られた混練物をシート化し、粉砕してフレーク状としたものを射出成形機で複数の穴２を有する成形体を形成し、真空雰囲気で１３００℃まで２００℃／ｈで昇温して焼結してマイクロプレート用部材１を得た。マイクロプレート用部材１の底面を研磨して鏡面とし、石英ガラス製のガラス板を底板３として密着させ、１３００℃で熱融着してマイクロプレート４を得た。【選択図】図１
2007331962.tif 000002
【特許請求の範囲】
【請求項１】
ガラス粉末とバインダーの混練物を穴の開いた板が形成されるように射出成形し、加熱脱脂し、更に焼結したマイクロプレート用部材。
【請求項２】
請求項１において、ガラス粉末がシリカガラス粉末であるマイクロプレート用部材。
【請求項３】
請求項２において、シリカガラス粉末の粒径が０．０１〜２０μｍの球状粒子であり、粒径分布が０．１〜０．５μｍの小径側と、１〜５μｍの大径側に極大分布ピークを有し、大径側ピーク粒径／小径側ピーク粒径比が５〜１０であり、焼結温度１２００〜１４００℃であり、焼結雰囲気が真空であるマイクロプレート用部材。
【請求項４】
請求項３において、焼結条件をコントロールすることにより黒色ガラスもしくは白色不透明ガラスとしたマイクロプレート用部材。
【請求項５】
請求項１〜４のいずれかのマイクロプレート用部材にガラスカバーを接着して底板としたマイクロプレート。
【請求項６】
請求項５において、マイクロプレート用部材及びガラスカバーの接合面を各々鏡面とし、ガラスの軟化点以下の温度で接着したマイクロプレート。
【請求項７】
請求項５〜６のいずれかにおいて、ガラスカバーが０．１７ｍｍ以下であるマイクロプレート。
【請求項８】
請求項６〜７のいずれかにおいて、マイクロプレート用部材とガラスカバーを流水中において、接合面を近接させた状態で相対的に動かして気泡、異物を接合面間から除去し、真空状態で接合面間の余剰水を乾燥除去して接着したマイクロプレート。
【請求項９】
ガラス粉末とバインダーの混練物を穴の開いた板形成されるように射出成形し、加熱脱脂し、更に焼結するマイクロプレート用部材の製造方法。
【請求項１０】
請求項９において、０．０１〜２０μｍの球状粒子からなり、かつ、０．２μｍ以下の粒子が全体の５〜７０重量％であるシリカガラス粉末と、有機バインダーを重量比で７０：３０〜９０：１０の割合で混練し、当該混練物を射出成形した後、０．１〜５気圧（ゲージ圧）に加圧した非酸化性ガス雰囲気にて加熱脱脂し、次いで温度１２００〜１４００℃で真空焼結することによって黒色石英ガラスとしたマイクロプレート用部材の製造方法。
【請求項１１】
請求項９において、最小径と最大径が０．０１〜２０μｍの範囲の球状粒子であって、０．２μｍ以下の粒子が全体の５〜７０重量％であるシリカガラス粉末を、有機バインダーと混練し、混練物を射出成形した後、脱脂し、次いで温度１１００〜１４００℃で真空焼結することによって白色不透明石英ガラスとしたマイクロプレート用部材の製造方法。
【発明の詳細な説明】
【技術分野】
【０００１】
本発明は、射出成形・焼結技術を応用して作成したマイクロプレート用部材、そのマイクロプレート用部材を使用したマイクロプレート、及びその製造方法に関する。
【背景技術】
【０００２】
ＵＶ検出が可能であり、高温、低温、また、急激な温度変化をおこなう状況で使用可能である安価な石英ガラス製マイクロプレートの供給が要求されてきた。近年、ＵＶ検出をおこなうために、特許文献１（特開２００２−１２５６５６号公報）に示されるように、樹脂製の板に複数の穴を開けた部材を本体とし、石英ガラス板をカバーとして貼り付けて底板としたマイクロプレートが供給されるようになったが、高温、低温、また急激な温度変化に対応が不十分であった。
【０００３】
【特許文献１】特開２００２−１２５６５６号公報
【特許文献２】特開平９−４８６２３号公報
【特許文献３】特開２００４−２０３６３９号公報
【特許文献４】特開２００５−１３９０１８号公報
【特許文献５】特開２００５−１４５７６７号公報
【発明の開示】
【発明が解決しようとする課題】
【０００４】
マイクロプレートの底部は、レーザ共振点顕微鏡を使用する場合、厚さが０．１７ｍｍ以下とする必要があり、また、ＵＶを透過させるためにも底板を薄くする必要があるが、ガラスインゴットからの切削による製造では非常にコストがかかった。
本発明は、複数の穴を有するマイクロプレート用部材及びマイクロプレートを低価格で製造することができるようにすると共に、マイクロプレート用部材の光学的特性を目的に応じて調整できるようにするものである。
【課題を解決するための手段】
【０００５】
ガラス粉末とバインダーの混練物を射出成形によってマイクロプレートの本体を形成し、加熱脱脂してバインダーを除去し、更に焼結してマイクロプレートを得るものである。
シリカガラス粉末の粒径が０．０１〜２０μｍの球状粒子であり、粒径分布が０．１〜０．５μｍの小径側と、１〜５μｍの大径側に極大分布ピークを有し、大径側ピーク粒径／小径側ピーク粒径比が５〜１０であり、焼結温度１２００〜１４００℃であり、焼結雰囲気を真空としたものである。
【０００６】
射出成形法によるガラス製品の製法としては、特許文献２（特開平９−４８６２３号公報）に、粒径が０．１〜２０μｍの範囲で、かつアルカリ金属含有率が１００ｐｐｍ以下である石英ガラス粉末１００重量部に対して、アルカリ金属含有率が１００ｐｐｍ以下であるバインダー１０〜７０重量部を配合した混練物を射出成形し、得られた射出成形体からバインダーを加熱脱脂し、１０００〜１８００℃の範囲で焼結する方法が提案されている。
【０００７】
この方法を更に改善した方法が特許文献３（特開２００４−２０３６３９号公報）に記載されている。これは、粒径が０．０１〜２０μｍの球状粒子からなり、粒径分布が０．１〜０．５μｍの小径側と、１〜５μｍの大径側に極大分布ピークを有し、大径側ピーク粒径／小径側ピーク粒径比が５〜１０である石英ガラス粉末を用い、温度１２００〜１４００℃で真空焼結するものである。
また、同様の方法で、得られるガラスが不透明でありながら平滑な表面を有するものが特許文献４（特開２００５−１３９０１８号公報）に、ガラスを黒色とする方法が特許文献５（特開２００５−１４５７６７号公報）に開示されている。
【０００８】
マイクロプレートを構成するガラスの材質は、遮光性である黒色ガラスが一般的には好ましく、石英ガラス、ホウ珪酸ガラス、ソーダライムガラス等で製造が可能であるが、遠紫外線、紫外線、可視光線、赤外線及び遠赤外線の全域、または、その一部帯域においても光透過性に優れている底板を接着可能である。
高温、低温、また急激な温度の変化に対しては、石英ガラスが好ましく、このためガラス粉末をシリカガラス粉末としてバインダーと混練したものを黒色の状態でマイクロプレートを形成されるように射出成形するのが望ましい。
本発明のマイクロプレート用部材の穴の状態は表面性状も滑らかであり、必要とされるマイクロメートルオーダーの精度も得られることから、ガラス製マイクロプレートの製造方法として射出成形方法が適していることが知見された。
射出成形して得たマイクロプレート用部材を使用してマイクロプレートを得るためのガラスプレートの接合は、接合面を予め鏡面状態とし、双方の接合面を合わせ、石英ガラスの軟化点（約１３００℃）に加熱して一体接合するものである。
このとき、両者を加圧すると融着温度を下げることができると共に、強固な接合状態を得ることができる。
【０００９】
また、加熱融着方法を使用せず、表面の不純物、異物を除去するための洗浄をおこない、純水等の流水の下でガラスの接合面が近接した状態で相対的に動かして気泡、異物を界面間から除去し、真空状態で接合面間の余剰水を乾燥除去することによっても強固に接合することができる。
このとき、接合面の間には水膜が介在して防護膜となり、ガラスの接合面同士の接触、異物によるキズの発生は極めて低く抑えられる。また、清浄な流水を用いているので、異物の除去効果が高くなると共に治具等からの再汚染を防ぐ効果がある。
【００１０】
流水は、純水を使用するのが好ましい。ガラス表面の汚れを取り除くために、有機物、無機物、金属不純物など汚れの種類、程度に応じて純水のほか、除去効果の高い水素水、オゾン水、アンモニア添加純水、ＨＦ添加純水を適宜選択して用いることが有効である。
【００１１】
純水が接合面に介在し、接合面が直接接触していない状態で位置合わせをおこない、真空状態にして接合面間の余剰水を乾燥させて除去すると、接合面の鏡面同士が密着して接合される。
真空状態において温度を上げると、接合面間の余剰水の蒸発が促進され、効率があがるが、当初から水の沸点以上の温度とすると水分の急激な膨張が生じるため、接合面積、残余水量に応じて真空度、昇温パターンを設定してガラスの剥がれ、位置ずれを起こすことがないようにする。
【００１２】
真空度及び温度については予め真空度と昇温パターンをプログラムした多段制御、または、真空度と温度を個別に制御しても良い。
真空状態で加熱乾燥する場合は、真空度と昇温パターンのプログラムを組んで自動制御するが、水分の急激な膨張を防ぐために最初は比較的低温状態として乾燥させ、その後、温度を上げてよりしっかりとした接合状態を得ることが好ましい。
【００１３】
真空状態とすることと加熱は同時におこなう必要はなく、真空状態として水分を蒸発させやすい環境にして蒸発を開始後、加熱処理して水分の蒸発を促進させる２段階方式でも構わない。または、石英ガラスの場合、真空状態で例えば常温〜９００℃程度の温度に昇温加熱して乾燥させ余剰水の除去をおこなった後に、より強固な接合状態を得るために、更に１０００〜１３００℃程度の高温に加熱する処理をおこなっても構わない。
【００１４】
接合面間の水分蒸発による接合プロセスは、以下のようであると考えられる。
常温または低温での真空雰囲気により接合面間の余剰水が脱水され、該接合面が余剰水のＯＨ基により表面活性化され、清浄な接合界面の下でＯＨ基による水素結合が生じ、更に加熱処理によるＨ2Ｏの蒸発に伴い、水素結合から共有結合への進行が起こり、接合面が密着、結合される。このように真空加熱乾燥で接合界面の余剰水を除去すると共に、清浄面を保ち、ガラスの接合界面のＨ2Ｏ膜の拡散過程を経ることで接合力が発生、強化されていくものと考えられる。
【００１５】
本発明のマイクロプレート用部材は、その表面粗さＲａが０．０５〜０．５μｍであり、特に０．０５〜０．３μｍであることが好ましい。表面粗さが０．５μｍを超えると、研磨して鏡面を得るための時間がかかると共に、研磨加工工程で欠陥、割れ、歪み、応力等が発生して製品の寿命が短くなる。
【００１６】
本発明のマイクロプレート用部材は、非晶質である。石英ガラスは、焼結条件によって結晶質のクリストバライトが析出するが、結晶相が析出すると、製品表面が粗くなり、好ましくない。また、結晶化相が生成すると、それを起点として割れが発生しやすくなって好ましくない。
【００１７】
シリカガラス粉末の最大径が２０μｍを超えると、脱脂あるいは焼結時に結晶質であるクリストバライトに転移しやすいので好ましくない。また、最大径が２０μｍを超えると、射出成形機や金型の表面を摩耗し、金属カスが異物となって成形体に混入する恐れがある。金属カスなどの異物は、不純物としてだけでなく、脱脂体の焼成において結晶化の起点となるため好ましくない。一方、最小径が０．０１μｍ未満の原料粉末は、バインダーとの混練が困難であり、実質的に射出できる混練物は得られず、また、焼結活性が高すぎるため、内部応力の高い焼結体となるので好ましくない。
【００１８】
シリカガラス粉末の形状は球状である。ガラスインゴットを破砕して得られる粉末は角を有する粒子であり、このような角を有する粉末を射出成形に用いると、射出成形機内の加熱シリンダー、及びスクリューなどの、混練物が直接接触する金属製部品の表面を削り、それらが異物として射出成形体に取り込まれてしまう。このような異物は、脱脂時あるいは焼結時に結晶化の起点となるため好ましくない。
【００１９】
シリカガラスの球状粒子の調製方法としては、石英あるいはシリカ粉末を酸水素火炎中に噴霧、あるいは金属シリコン粉末を酸素気流中で燃焼させることによって得られる。本発明でいう球状粒子は、真球を意味するものでなく、角を有する形状でなければ良いという意味での球状であり、丸みをおびた饅頭型、糸瓜型等の変形したものも含む概念である。
【００２０】
シリカガラス粉末は、粒径分布が０．１〜０．５μｍの小径側と、１〜５μｍの大径側に極大分布ピークを有する。１つの極大ピークのみを有する粒径分布のシリカガラス粉末を用いた場合、脱脂、焼結時に内部応力が発生し、変形しやすい。また１つの極大ピークのみからなる粒径分布のシリカ粉では、焼結時に緻密化が進行し難い上に、クリストバライト結晶質に転移しやすく、非晶質の石英ガラスが得られない。
【００２１】
シリカガラス粉末は、０．０１〜２０μｍの粒径を有する粉末で、特に小径側の０．１〜０．５μｍの範囲と、大径側の１〜５μｍの限定された範囲における極大ピークの粒径比（大径側ピーク粒径／小径側ピーク粒径）が５〜１０の範囲であることが必要である。２つの極大ピークを有しても、ピーク粒径比がこの範囲にないものでは、１つの極大ピークを示す粒径分布を有する石英ガラス粉末と同様に、脱脂、あるいは焼結時に応力変形、結晶化、多孔質化が生じやすく、また焼結後の表面が粗くなり、好ましくない。
【００２２】
シリカガラス粉末は、高純度であることが好ましく、特に、焼結中の結晶化を回避するために、結晶化の起点となるアルカリ金属、アルカリ土類金属、鉄の含有率が５０ｐｐｍ以下であることが望ましい。
【００２３】
射出成形は、シリカガラス粉末と樹脂製バインダーを混練して混練物を作成する。混練物は、シリカガラス粉末の含有量が６０〜９０重量％とする。シリカガラス粉末の比率が６０重量％未満の場合、射出成形体を脱脂する際に脱脂体の強度低下を引き起こしてハンドリングのときに壊れやすく、一方、シリカガラス粉末が９０重量％を超えると混練が困難であり、射出成形に使用できる混練物を得ることができない。
【００２４】
バインダーは、例えば、ポリメチルメタクリレート、ポリブチルメタクリレート等のアクリル系樹脂、ポリエチレン、ポリプロピレンエチレン・酢酸ビニル共重合体、エチレン・エチルアクリレート共重合体等のオレフィン系樹脂、パラフィンワックス、マイクロクリスタリンワックス、蜜ロウ等のワックス類など広範囲の熱可塑性樹脂を使用することができる。また、シリカガラス粉末の有機バインダー中での分散性を上げると共に、混練物の流動性を向上させるためにステアリン酸などの脂肪酸、ステアリルアルコール等の高級アルコール類等を添加して用いても良い。
シリカガラス粉末とバインダーは、汎用の加熱ニーダー等を用いて混練りする。
混練物をフレーク状あるいはペレットの粒状とし、射出成形機で所望の形状に成形する。射出成形機は、通常のプラスチック等の射出成形に使用するものでよく、例えば、インラインスクリュー式の射出成形機を使用する。
【００２５】
射出成形機の混練物と直接接触する箇所は、成形体への金属異物混入を抑制するために、窒化鋼など耐摩耗仕様とする。更に、射出成形に用いる金型表面は仕上げ磨きをし、表面平滑性を高めたものとする。
【００２６】
射出成形で得られた成形体は脱脂、すなわち成形体を加熱してバインダーを分解、揮発除去する。脱脂は、例えば、汎用の加熱炉（電気炉）でおこなう。脱脂の加熱条件は、バインダーによっても異なるが、一般的には、４００〜１０００℃で１〜１０時間加熱する。脱脂中の成形体の割れを防止するため、昇温速度は２〜５０℃／ｈとする。脱脂の加熱雰囲気は大気、もしくは窒素等の不活性雰囲気とし、脱脂効率を高めるためには、換気しながら脱脂する。
【００２７】
脱脂後の成形体に鉄やアルカリ金属等の異物が混入していると、焼結時に異物が起点となってシリカ粉の結晶化が進行しやすい。異物が存在する場合には、脱脂体を塩素気流中にて５００〜１０００℃で０．５〜５時間加熱して異物を除去して純化する。
脱脂後の成形体を真空雰囲気下で１２００〜１４００℃で焼結し、マイクロプレート用部材を得る。大気中で焼結すると、成形体の緻密化よりも結晶化の方が進行しやすいので避ける。
真空焼結の圧力は、０．１ｔｏｒｒ以下であることが好ましく、減圧状態とすることにより、石英ガラス体中の残留気孔を効率的に除去でき、表面が平滑になりやすくなると共に、結晶化を抑制する。
焼結温度及び保持時間は、非晶質維持のために非常に重要であり、１２００〜１４００℃の範囲が必須である。
１２００℃未満では、石英ガラス粒子は十分に焼結せず、一方、１４００℃を超えると結晶化が進みやすく、非晶質のブランクが得られない。
焼結の保持時間は５分〜５時間であることが好ましい。保持時間が５分未満の場合、緻密化が十分でなく、５時間を超える場合には、結晶化しやすい。
【００２８】
１２００〜１４００℃で真空焼結する前に、８００〜１０００℃の酸化雰囲気中で予備焼結することが好ましい。予備焼結することにより、真空焼結でのハンドリングが容易になるだけでなく、脱脂成形体の中に微量残存するバインダーに起因する異物（例えばカーボン等）がほぼ完全に除去され、焼結における結晶化が抑制される。予備焼結は、常圧もしくは、若干の加圧下でおこなう。
【００２９】
焼結体の少なくとも１つの面を研磨して表面粗さＲａを０．０５μｍ未満とする。研磨は、酸化セリウムを砥粒としたブラシ、研磨布を用いた研磨等の公知の方法でおこなう。
【００３０】
マイクロプレート用部材と底板の接合を、両ガラスの接合面を流水中で近接した状態で相対的に動かして接合面の異物を洗浄除去すると共に接合面における気泡の発生を防止し、更に、真空状態として接合面に残存する水分を除去する接合方法でおこなうことによって、接合面に気泡や不純物が介在しない強固な接合状態が得られる。接合面から除去された異物及び気泡は、流水により運び去られるため、再汚染の恐れがなく、高い除去効率が得られると共に洗浄後の清浄度が維持される。また、接合面間に水膜が介在した状態で異物の除去がおこなわれるため、接合面のキズの発生を極めて小さいものに抑えることができる。
【発明の効果】
【００３１】
本発明のマイクロプレート用部材は、射出成形によるものであり、簡易な方法によって表面が滑らかなものが得られ、マイクロプレート組み立てに必要な鏡面を容易に得ることができ、高歩留まりで、長寿命の製品を低コストで製造することができる。
【発明を実施するための最良の形態】
【００３２】
製造例１
最大径８μｍ、最小径が０．２μｍであり、０．３μｍ及び２．２μｍにおいて体積百分率の極大ピークを有する（ピーク粒径比２．２／０．３＝７．３３）粒径分布からなり、アルカリ金属、アルカリ土類金属、鉄の含有率がＩＣＰ分析でいずれも５０ｐｐｍ以下の球状石英ガラス粉末にアクリル樹脂系バインダーを加え、石英ガラス粉末を７７重量％として混合し、加熱ニーダーを用いて１４０℃で１時間混練した。
【００３３】
得られた混練物をシート化し、粉砕してフレーク状とした。このフレーク状の混練物を射出成形機で直径３ｍｍの複数の穴を有する８０ｍｍ×３０ｍｍ×５ｍｍの成形体を形成した。この成形体を大気中で５００℃まで１０℃／ｈで昇温し、５００℃に２時間保持して脱脂し、成形体から樹脂成分を除去して脱脂した。
得られた脱脂体を、真空雰囲気で１３００℃まで２００℃／ｈで昇温し、１３００℃に２時間保持して図１に示す透光性のマイクロプレート用部材１を得た。
【００３４】
このマイクロプレート用部材１の底面を更に必要に応じて研磨して鏡面とし、石英ガラス製の厚さ０．１５ｍｍのガラス板を底板３として密着させ、１３００℃で熱融着してマイクロプレート４を得た。
マイクロプレート用部材を白色不透明または黒色とする場合は、焼結温度を調整することによって得ることができる。
最大径と最小径が０．０１〜２０μｍの範囲の球状粒子であって、０．２μｍ以下の粒子が全体の５〜７０重量％であるシリカガラス粉末を、有機バインダーと混練し、混練物を射出成形した後、脱脂し、次いで温度１１００〜１４００℃で真空焼結することによって白色不透明石英ガラス成形体を製造することができる。
黒色とする場合は、粒径が０．０１〜２０μｍの球状粒子であって、０．２μｍ以下の粒子が５〜７０重量％であるシリカガラス粉末と有機バインダーとを重量比で７０：３０〜９０：１０の割合で混練し、射出成形した後、０．１〜５気圧の非酸化性ガス雰囲気で加熱脱脂し、次いで１２００〜１４００℃で真空焼結することにより黒色石英ガラス体を得ることができる。この黒色石英ガラス体は、厚さ１ｍｍでの光直線透過率が２００〜５０００ｎｍで５％以下、見掛密度が２．１０〜２．２０ｇ／ｃｍ3、Ｎａ，Ｋ，Ｍｇ及びＣａ元素の合計が２００ｐｐｍ以下であって、少なくとも１面の表面粗さＲａが０．０５〜１μｍである。
【００３５】
製造例２
製造例１と同様の射出成形・焼結で得たマイクロプレート用部材１と鏡面研磨された石英ガラス板の底板３を純水の流水中で、接合面を近接させて相対的に動かして気泡、異物を接合面間から除去して位置合わせをおこなう。位置合わせをした状態の石英ガラス板を０．０１ＭＰａ、５００℃で一昼夜真空加熱乾燥して接合した。
この接合状態の石英ガラス板を手で左右にずらして剥がそうとしたが、強力に接合しており、剥がれなかった。また、光学顕微鏡で接合面を観察したところ、泡・異物の存在は認められなかった。
【００３６】
製造例３
製造例１と同様の射出成形・焼結で得たマイクロプレート用部材１と鏡面研磨された石英ガラス底板３を純水の流水中で、接合面を近接させて相対的に動かして気泡、異物を接合面間から除去して位置合わせをおこなう。流水を順次水素水、オゾン水、アンモニア添加純水、ＨＦ添加純水として、夫々の流水中でマイクロプレート用部材１と石英ガラス底板３の接合面を相対的に動かして気泡、異物を接合面間から除去したのち、位置合わせをおこない、０．０１ＭＰａ、５００℃で一昼夜真空加熱乾燥して両者を接合した。
このいずれのケースにおいてもカバー３は強力に接合されており、手でずらして剥がすことはできず、また、接合面間に泡・異物等は観察されなかった。
なお、製造例として、マイクロプレートの製造例を上記に掲げたが、本発明の射出成形・焼結ガラスを用い、また、本発明の接合技術等を組み合わせてミニマイクロプレートを製造することも可能である。
近年は、液体窒素等に浸した超低温下で保存したがん細胞等を診断用として使用することも研究されてきており、この用途にマイクロプレートを使用することも多くなってきている。この場合、石英ガラス製マイクロプレート以外では、マイクロプレートを超低温状態から、室温に急激に戻すことで、破損する場合があり、使用が非常に危険である。このため、石英ガラス製マイクロプレートの応用は特に診断の分野で期待されている。
【産業上の利用可能性】
【００３７】
本発明の製造方法は、特にマイクロプレートに対して、その安価な製造のため有利であるといえる。
射出成形・焼結で得たガラスを用い、前記の接合技術等を組み合わせることによって、光学部品や、鏡面研磨した平面ガラス部材の表面に凹部加工を施したもの同士を組み立て接合して、任意形状の空間を有するガラス治工具類の作製、マイクロチップ、更には、マイクロリアクターなどのガラス部品を製造することもできる。
【図面の簡単な説明】
【００３８】
【図１】マイクロプレート用部材及びマイクロプレートの製造工程説明図。
【符号の説明】
【００３９】
１  マイクロプレート用部材
２  穴
３  底板
４  マイクロプレート
【図１】
2007331962.tif 000003